(57)【要約】【課題】成形体にした場合に、耐傷付き性に優れ、べたつきが抑制され、かつ、高い剛性を有する樹脂組成物およびその樹脂組成物を用いて得られる樹脂成形体を提供する。【解決手段】５０質量部以上、９０質量部以下のポリプロピレン樹脂と；０質量部以上、１０質量部以下のゴムおよび熱可塑性エラストマのうち少なくとも１つと；１０質量部以上、４０質量部以下のタルクと；０．５質量部以上、３．０質量部以下の、高級脂肪酸アミドと、エチレンと少なくとも１種のビニル単量体との共重合体、またはグリセリンエステルとの滑剤混合物と；酸化防止剤と；を含む樹脂組成物である。【選択図】なし【特許請求の範囲】
【請求項１】
５０質量部以上、９０質量部以下のポリプロピレン樹脂と、
０質量部以上、１０質量部以下のゴムおよび熱可塑性エラストマのうち少なくとも１つと、
１０質量部以上、４０質量部以下のタルクと、
０．５質量部以上、３．０質量部以下の、高級脂肪酸アミドと、エチレンと少なくとも１種のビニル単量体との共重合体、またはグリセリンエステルとの滑剤混合物と、
酸化防止剤と、
を含むことを特徴とする樹脂組成物。
【請求項２】
請求項１に記載の樹脂組成物を含んで形成されたことを特徴とする樹脂成形体。
【請求項３】
請求項２に記載の樹脂成形体であって、
ＩＳＯ１９２５２に準拠した荷重増加法による耐傷付き性が、３Ｎ以上であることを特徴とする樹脂成形体。
【請求項４】
請求項２または３に記載の樹脂成形体であって、
ＩＳＯ１９２５２に準拠した荷重増加法による耐傷付き性試験痕を、Ｂｉ３＋＋一次イオンを使用したＴＯＦ−ＳＩＭＳ法により分析した際、基材に対する前記高級脂肪酸アミド由来の二次イオン相対強度が０．０１以上、０．１５以下であり、
基材に対する前記タルク由来の二次イオン相対強度が０．００１以上、０．１２５以下であることを特徴とする樹脂成形体。
【請求項５】
請求項２〜４のいずれか１項に記載の樹脂成形体であって、
７０℃８時間と４０℃１６時間とを１５サイクルの耐久試験後の表面の、ダイヤモンド結晶を使用した赤外ＡＴＲ分析で、１７４０ｃｍ−１付近の前記酸化防止剤由来のピーク強度が０．０１以下であることを特徴とする樹脂成形体。
【発明の詳細な説明】
【技術分野】
【０００１】
本発明は、樹脂組成物およびその樹脂組成物を用いて得られる樹脂成形体に関する。
【背景技術】
【０００２】
ポリプロピレン系樹脂組成物は、物性、成形性、リサイクル性および経済性等に優れるため、自動車等の車両の内装材料等として用いられている。
【０００３】
例えば、特許文献１には、低光沢でかつ耐熱光沢変化が少なく、耐傷付性にすぐれ、耐熱特性にすぐれた高剛性・高耐熱性の繊維強化ポリプロピレン系樹脂組成物として、特定のプロピレン−エチレンランダム共重合体およびプロピレン−エチレンブロック共重合体からなる群から選ばれる少なくとも１種のポリプロピレンに、特定の繊維材料、特定の熱可塑性エラストマーおよび特定のスリップ剤を、特定の割合で含有してなる繊維強化プロピレン系樹脂組成物が記載されている。
【０００４】
また、特許文献２には、優れた耐擦傷性および耐摩耗性、ならびに耐ブリード性を有するポリプロピレン樹脂組成物として、ポリプロピレン樹脂と；（Ａ）エチレン・α−オレフィン共重合体ゴム、またはエチレン・α−オレフィン・非共役ジエン共重合体ゴムと、（Ｂ）エチレン・ビニル共重合体と、（Ｃ）脂肪酸アミドと、（Ｄ）グラフト共重合体とを含有する表面物性改良剤組成物と；を含有するポリプロピレン樹脂組成物が記載されている。
【０００５】
特許文献１，２に記載のポリプロピレン系樹脂組成物は、内装材料としての剛性の確保に課題が残る。また、べたつきの発生の点でも課題が残る。
【先行技術文献】
【特許文献】
【０００６】
【特許文献１】特開２０１６−１６０２９４号公報
【特許文献２】特開２０１５−１３１９４９号公報
【発明の概要】
【発明が解決しようとする課題】
【０００７】
本発明の目的は、成形体にした場合に、耐傷付き性に優れ、べたつきが抑制され、かつ、高い剛性を有する樹脂組成物、およびその樹脂組成物を用いて得られる樹脂成形体を提供することにある。
【課題を解決するための手段】
【０００８】
本発明は、５０質量部以上、９０質量部以下のポリプロピレン樹脂と；０質量部以上、１０質量部以下のゴムおよび熱可塑性エラストマのうち少なくとも１つと；１０質量部以上、４０質量部以下のタルクと；０．５質量部以上、３．０質量部以下の、高級脂肪酸アミドと、エチレンと少なくとも１種のビニル単量体との共重合体、またはグリセリンエステルとの滑剤混合物と；酸化防止剤と；を含む樹脂組成物である。
【０００９】
本発明は、前記樹脂組成物を含んで形成された樹脂成形体である。
【００１０】
前記樹脂成形体において、ＩＳＯ１９２５２に準拠した荷重増加法による耐傷付き性が、３Ｎ以上であることが好ましい。
【００１１】
前記樹脂成形体において、ＩＳＯ１９２５２に準拠した荷重増加法による耐傷付き性試験痕を、Ｂｉ３＋＋一次イオンを使用したＴＯＦ−ＳＩＭＳ法により分析した際、基材に対する前記高級脂肪酸アミド由来の二次イオン相対強度が０．０１以上、０．１５以下であり、基材に対する前記タルク由来の二次イオン相対強度が０．００１以上、０．１２５以下であることが好ましい。
【００１２】
前記樹脂成形体において、７０℃８時間と４０℃１６時間とを１５サイクルの耐久試験後の表面の、ダイヤモンド結晶を使用した赤外ＡＴＲ分析で、１７４０ｃｍ−１付近の前記酸化防止剤由来のピーク強度が０．０１以下であることが好ましい。
【発明の効果】
【００１３】
本発明により、成形体にした場合に、耐傷付き性に優れ、べたつきが抑制され、かつ、高い剛性を有する樹脂組成物、およびその樹脂組成物を用いて得られる樹脂成形体を提供することができる。
【発明を実施するための形態】
【００１４】
本発明の実施の形態について以下説明する。本実施形態は本発明を実施する一例であって、本発明は本実施形態に限定されるものではない。
【００１５】
［樹脂組成物］
本実施形態に係る樹脂組成物は、５０質量部以上、９０質量部以下のポリプロピレン樹脂と；０質量部以上、１０質量部以下のゴムおよび熱可塑性エラストマのうち少なくとも１つと；１０質量部以上、４０質量部以下のタルクと；０．５質量部以上、３．０質量部以下の、高級脂肪酸アミドと、エチレンと少なくとも１種のビニル単量体との共重合体、またはグリセリンエステルとの滑剤混合物と；酸化防止剤と；を含む。また、本実施形態に係る樹脂組成物は、５０質量部以上、９０質量部以下のポリプロピレン樹脂と；０質量部以上、１０質量部以下のゴムおよび熱可塑性エラストマのうち少なくとも１つと；１０質量部以上、４０質量部以下のタルクと；高級脂肪酸アミド０．１質量部以上０．６質量部以下と、エチレンと少なくとも１種のビニル単量体との共重合体、またはグリセリンエステル０．１質量部以上１．０質量部以下とを含む、０．５質量部以上、３．０質量部以下の滑剤混合物と；酸化防止剤と；を含む。
【００１６】
本発明者らは、ポリプロピレン系樹脂組成物の配合組成の最適化を鋭意検討した結果、それぞれ上記配合比率でポリプロピレン樹脂と、ゴムおよび熱可塑性エラストマのうち少なくとも１つと、タルクと、滑剤として、高級脂肪酸アミドと、相溶化剤として、エチレンと少なくとも１種のビニル単量体との共重合体、またはグリセリンエステルと、酸化防止剤と、を配合することにより、成形体にした場合に、耐傷付き性に優れ、べたつきが抑制され、かつ、高い剛性を有することを見出した。
【００１７】
このように特性が向上する理由としては、以下のことが推定される。タルクを配合することにより、成形体にした場合に高い剛性を有する。滑剤として高級脂肪酸アミドを配合することにより、成形体にした場合に滑剤が樹脂表面に析出し、耐傷付き性・耐摩耗性が向上する。この際、相溶化剤が共存すると、滑剤と相溶化剤に存在する極性基とが相互作用することで、成形体にした場合に樹脂表面への滑剤の析出量をコントロールすることができる。一方、相溶化剤やタルクとの相互作用により、成形体にした場合に樹脂表面における酸化防止剤の偏析量が低下し、べたつきが抑制されると考えられる。
【００１８】
特許文献１，２に記載のポリプロピレン系樹脂組成物は、タルクが含まれていないことから、内装材料としての剛性を十分に付与することができず、また、タルクによる傷付痕白化の課題は小さい。また、従来技術のポリプロピレン系樹脂組成物では、耐傷付き性と樹脂組成との関係は明らかではなかった。さらに、従来技術のポリプロピレン系樹脂組成物では、意匠性低下（べたつき）や長期信頼性、高コストの点でも課題が残っていた。本実施形態に係る上記配合組成によるポリプロピレン樹脂組成物を用いた成形体により、長期に渡って耐傷付き性・耐摩耗性に優れ、べたつきが抑制され、高い剛性を有し、かつ低コストな車両内装材料を実現することができる。
【００１９】
＜ポリプロピレン樹脂＞
本実施形態に係る樹脂組成物は、樹脂成分として、ポリプロピレン樹脂を含む。
【００２０】
本実施形態に係る樹脂組成物において、ポリプロピレン樹脂の含有量は、５０質量部以上、９０質量部以下であり、５０質量部以上、８０質量部以下であることが好ましい。ポリプロピレン樹脂の含有量が、５０質量部未満であると、成形体にした場合に剛性が低下し、９０質量部を超えると、成形体にした場合に耐衝撃性が低下する。
【００２１】
ポリプロピレン樹脂の分子量は、特に限定されるものではないが、例えば、ポリプロピレン樹脂のＩＳＯ１１３３に準拠して測定した２３０℃、２１．２Ｎにおけるメルトフローレート（ＭＦＲ）が５〜１５０ｇ／１０分であるものが好ましく、１５〜１２０ｇ／１０分であるものがより好ましい。ＭＦＲが本範囲であると、組成物の流動性が適切になるためである。
【００２２】
ポリプロピレン樹脂は、合成したものを用いてもよいし、市販品を用いてもよい。ポリプロピレン樹脂の市販品としては、例えば、「ＮＢＸ０３ＧＨ」（日本ポリプロ株式会社製）、「Ｊ−４６６ＨＰ」（株式会社プライムポリマー製）、「ＹＵＰＬＥＮＥ  ＢＸ３９２０」（ＳＫ  Ｇｌｏｂａｌ  Ｃｈｅｍｉｃａｌ  Ｃｏ．，Ｌｔｄ．製）等が挙げられる。ポリプロピレン樹脂は、１種単独で用いてもよいし２種以上を併用してもよい。
【００２３】
＜ゴムおよび熱可塑性エラストマ＞
本実施形態に係る樹脂組成物は、ゴムおよび熱可塑性エラストマのうち少なくとも１つを含んでもよい。ゴムおよび熱可塑性エラストマは、弾性を有する高分子材料である。本実施形態に用いられるゴムとしては、特に限定されないが、エチレン−オクテン共重合体、エチレン−ブテン共重合体、エチレン−プロピレン共重合体（ＥＰＭ）、エチレン−プロピレン−非共役ジエン共重合体（ＥＰＤＭ）等が挙げられ、エチレン−オクテン共重合体、エチレン−ブテン共重合体が好ましい。熱可塑性エラストマとしては、特に限定されないが、スチレン系エラストマ、オレフィン系エラストマ、ウレタン系エラストマ、ポリエステル系エラストマ等が挙げられる。ゴムおよび熱可塑性エラストマは、１種単独で用いてもよいし２種以上を併用してもよい。
【００２４】
本実施形態に係る樹脂組成物において、ゴムおよび熱可塑性エラストマのうち少なくとも１つの含有量は、０質量部以上、１０質量部以下であり、３質量部以上、１０質量部以下であることが好ましい。ゴムおよび熱可塑性エラストマのうち少なくとも１つの含有量が、１０質量部を超えると、成形体にした場合に耐傷付き性が低下し、剛性が低下する。
【００２５】
ゴムの市販品としては、例えば、「エンゲージ８８４２」（ダウケミカル社製、エチレン−オクテン共重合体）、「タフマーＡ４０５０Ｓ」（三井化学株式会社製、エチレン−ブテン共重合体）、「三井ＥＰＴ  ３０７２ＥＰＭ」（三井化学株式会社製、エチレン−プロピレン−非共役ジエン共重合体）等が挙げられる。熱可塑性エラストマの市販品としては、例えば、「サントプレーン  １０１−７３」（エクソンモービル・ジャパン合同会社製、オレフィン系エラストマ）、「タフテック  Ｈ１０５２」（旭化成株式会社製、スチレン系エラストマ）等が挙げられる。
【００２６】
＜タルク＞
本実施形態に係る樹脂組成物は、タルクを含む。タルクとは、含水珪酸マグネシウム（Ｍｇ３Ｓｉ４Ｏ１０（ＯＨ）２）であり、滑石とも呼ばれる鉱物である。
【００２７】
本実施形態に係る樹脂組成物において、タルクの含有量は、１０質量部以上、４０質量部以下であり、１５質量部以上、３０質量部以下であることが好ましい。タルクの含有量が、１０質量部未満であると、成形体にした場合に剛性が低下し、４０質量部を超えると、成形体にした場合に耐衝撃性、耐傷付き性が低下する。
【００２８】
タルクの粒径は、特に限定されるものではないが、例えば、タルクの体積平均粒径は、０．５μｍ以上、２０μｍ以下の範囲であり、３μｍ以上、１５μｍ以下の範囲であることが好ましい。タルクの体積平均粒径が０．５μｍ未満の場合、タルクが凝集して分散不良となる場合があり、２０μｍを超えると、成形体にした場合に剛性が低下する場合がある。タルクの体積平均粒径は、レーザ回折式粒度分布測定装置（株式会社島津製作所製、ＳＡＬＤ−２３００型）を用いて測定したメジアン径Ｄ５０である。
【００２９】
タルクの市販品としては、例えば、「ＢＨＳ−５．５−９４」（北海集団社製）、「ＪＭ５００」（浅田製粉株式会社製）、「ＧＨ７」（林化成株式会社製）等が挙げられる。
【００３０】
＜滑剤混合物＞
本実施形態に係る樹脂組成物は、滑剤混合物を含む。滑剤混合物は、耐傷付改質剤である滑剤としての「高級脂肪酸アミド」と、相溶化剤としての「エチレンと少なくとも１種のビニル単量体との共重合体、またはグリセリンエステル」とを含む。滑剤混合物は、熱可塑性樹脂をさらに含んでもよい。本実施形態に係る樹脂組成物において、滑剤としての「高級脂肪酸アミド」と、相溶化剤としての「エチレンと少なくとも１種のビニル単量体との共重合体、またはグリセリンエステル」とは、樹脂組成物に直接配合されていてもよいし、滑剤としての「高級脂肪酸アミド」と、相溶化剤としての「エチレンと少なくとも１種のビニル単量体との共重合体、またはグリセリンエステル」とを含む滑剤混合物として樹脂組成物に配合されていてもよい。
【００３１】
高級脂肪酸アミドは、脂肪酸部位の炭素数は特に限定されないが、炭素数１２以上２４以下の高級脂肪酸アミドであることが好ましい。高級脂肪酸アミドとしては、例えば、エルカ酸アミド、オレイン酸アミド、ステアリン酸アミド等が挙げられる。
【００３２】
エチレンと少なくとも１種のビニル単量体との共重合体の具体例としては、エチレン・アクリル酸共重合体、エチレン・アクリル酸メチル共重合体（ＥＭＡ）、エチレン・メタクリル酸メチル共重合体、エチレン・アクリル酸エチル共重合体（ＥＥＡ）、エチレン・アクリル酸ｎ−ブチル共重合体、エチレン・アクリル酸イソブチル共重合体、エチレン・アクリル酸２−エチルヘキシル共重合体、エチレン・メタクリル酸グリシジル共重合体（ＥＧＭＡ）、エチレン・酢酸ビニル共重合体（ＥＶＡ）、エチレン・アクリル酸エチル・メタクリル酸グリシジル共重合体、エチレン・アクリル酸エチル・無水マレイン酸共重合体、エチレン・酢酸ビニル・メタクリル酸グリシジル共重合体等が挙げられる。特に、エチレン・アクリル酸メチル共重合体、エチレン・メタクリル酸メチル共重合体、エチレン・アクリル酸エチル共重合体、エチレン・アクリル酸ｎ−ブチル共重合体、エチレン・メタクリル酸グリシジル共重合体、エチレン・酢酸ビニル共重合体が好ましい。これらのエチレンと少なくとも１種のビニル単量体との共重合体は、単独で使用してもよく、２種以上を組み合わせて使用してもよい。
【００３３】
グリセリンエステルとしては、ステアリン酸モノグリセリド、オレイン酸モノグリセリド、リノレン酸モノグリセリド、ステアリン酸ジグリセリド、オレイン酸ジグリセリド、リノレン酸ジグリセリド等が挙げられ、これらのうちではステアリン酸モノグリセリド、オレイン酸モノグリセリドが好ましい。
【００３４】
滑剤および相溶化剤は、それぞれ１種単独で用いてもよいし、それぞれ２種以上を併用してもよい。
【００３５】
本実施形態に係る樹脂組成物において、滑剤混合物の含有量は、０．５質量部以上、３．０質量部以下であり、０．８質量部以上、２．５質量部以下であることが好ましい。滑剤混合物の含有量が、０．５質量部未満であると、成形体にした場合に耐傷付き性が低下し、３．０質量部を超えると、成形体にした場合に剛性が低下し、べたつきが発生する。滑剤混合物に含まれる滑剤の含有量は、０．１質量部以上、０．６質量部以下であることが好ましい。滑剤の含有量が、０．１質量部未満であると、成形体にした場合に耐傷付き性が低下する場合があり、０．６質量部を超えると、成形体にした場合に耐衝撃性が低下し、べたつきが発生する場合がある。滑剤混合物に含まれる相溶化剤の含有量は、０．１質量部以上、１．０質量部以下であることが好ましい。相溶化剤の含有量が、０．１質量部未満であると、成形体にした場合にべたつきが発生する場合があり、１．０質量部を超えると、耐衝撃性が低下する場合がある。
【００３６】
高級脂肪酸アミドの市販品としては、例えば、「脂肪酸アマイドＥ」（エルカ酸アミド）、「脂肪酸アマイドＯ−Ｎ」（オレイン酸アミド）（以上、花王株式会社製）、「アマイドＡＰ−１」（ステアリン酸アミド、三菱ケミカル株式会社製）等が挙げられる。
【００３７】
相溶化剤の市販品としては、例えば、「エキセル  Ｓ−９５」（花王株式会社製、ステアリン酸モノグリセリド）、「レクスパール  ＥＥＡ  Ａ３１００」（エチレン／アクリル酸エチル共重合体、三菱ケミカル株式会社製）、「エキセル  Ｏ−９５Ｎ」（花王株式会社製、オレイン酸モノグリセリド）等が挙げられる。
【００３８】
滑剤混合物の市販品としては、例えば、「ノフアロイ  ＫＡ８３２」（日油株式会社製、高級脂肪酸アミド（エルカ酸アミドと推定される）と相溶化剤（エチレンと少なくとも１種のビニル単量体との共重合体と推定される）との混合物）等が挙げられる。
【００３９】
＜酸化防止剤＞
本実施形態に係る樹脂組成物は、酸化防止剤を含む。
【００４０】
酸化防止剤としては、例えば、ヒンダードフェノール系酸化防止剤、リン酸エステル系酸化防止剤、イオウ系酸化防止剤等が挙げられ、長期熱安定性等の点からヒンダードフェノール系酸化防止剤が好ましい。酸化防止剤は、１種単独で用いてもよいし、２種以上を併用してもよい。
【００４１】
本実施形態に係る樹脂組成物において、酸化防止剤の含有量は、０．０５質量部以上、０．５質量部以下であることが好ましい。酸化防止剤の含有量が、０．０５質量部未満であると、成形体にした場合に表面の劣化により変・退色、物性低下、べたつきが発生する場合があり、０．５質量部を超えると、酸化防止剤自身の表面へのブリードによるべたつきが発生する場合がある。
【００４２】
酸化防止剤の市販品としては、例えば、「Ｉｒｇａｎｏｘ  １０１０」（ＢＡＳＦ社製、ヒンダードフェノール系酸化防止剤）、「アデカスタブ  ＡＯ−６０」（株式会社ＡＤＥＫＡ製、ヒンダードフェノール系酸化防止剤）等が挙げられる。
【００４３】
＜耐光安定剤＞
本実施形態に係る樹脂組成物は、耐光安定剤を含んでもよい。
【００４４】
耐光安定剤としては、例えば、ヒンダードアミン系耐光安定剤、ベンゾトリアゾール系紫外線吸収剤、ベンゾフェノン系紫外線吸収剤等が挙げられ、光安定性、耐熱安定性等の点からヒンダードアミン系耐光安定剤、ベンゾトリアゾール系紫外線吸収剤が好ましい。耐光安定剤は、１種単独で用いてもよいし、２種以上を併用してもよい。
【００４５】
耐光安定剤の市販品としては、例えば、「ＴＩＮＵＶＩＮ  ６２２  ＳＦ」（ＢＡＳＦ社製、ヒンダードアミン系耐光安定剤）、「Ｃｈｉｍａｓｓｏｒｂ  ９４４ＬＤ」（ＢＡＳＦジャパン株式会社製、ヒンダードアミン系耐光安定剤）等が挙げられる。
【００４６】
本実施形態に係る樹脂組成物において、耐光安定剤の含有量は、０．０５質量部以上、０．５質量部以下であることが好ましい。耐光安定剤の含有量が、０．０５質量部未満であると、成形体にした場合に光劣化により表面に亀裂、剥離等が生じる場合があり、０．５質量部を超えると、耐光安定剤自身の表面へのブリードによるべたつきが発生する場合がある。
【００４７】
＜その他の成分＞
本実施形態に係る樹脂組成物は、本発明の目的を損なわない範囲で、上記成分の他に、分散剤、着色剤等を含んでもよい。
【００４８】
［樹脂組成物の製造方法］
本実施形態に係る樹脂組成物は、例えば、ポリプロピレン樹脂と；ゴムおよび熱可塑性エラストマのうち少なくとも１つと；タルクと；高級脂肪酸アミドと、エチレンと少なくとも１種のビニル単量体との共重合体、またはグリセリンエステルとの滑剤混合物と；酸化防止剤と；さらに必要に応じてその他成分と；を、混練して作製すればよい。
【００４９】
混練は、例えば、一軸押出機、二軸押出機、バンバリーミキサ、ニーダー等の公知の混練装置を用いて行えばよい。ここで、混練の温度条件としては、例えば、１６０℃以上３００℃以下の範囲が好ましい。
【００５０】
［樹脂成形体および樹脂成形体の製造方法］
本実施形態に係る樹脂成形体は、上述した本実施形態に係る樹脂組成物を含んで形成された樹脂成形体であり、例えば、上述した本実施形態に係る樹脂組成物を成形することにより得られる。
【００５１】
成形方法としては、ポリプロピレン樹脂の成形方法であればよく、特に限定されないが、例えば、射出成形、プレス成形、押出成形、真空成形、ブロー成形、発泡成形等の成形方法が挙げられる。
【００５２】
射出成形は、例えば、鋼、アルミニウム等の金属製金型、光硬化樹脂、テフロンシート等の樹脂製金型等を用いて、樹脂温度１６０℃以上３００℃以下で行われ、金属製金型を用いて、樹脂温度１７０℃以上２５０℃以下で行われることが好ましい。金属製金型を用いて成形することにより、極性基を有する高級脂肪酸アミドが成形体表面に配向し、滑り性が付与され、耐傷付き性がより発現すると考えられるため、好ましい。
【００５３】
本実施形態に係る樹脂成形体において、ＩＳＯ１９２５２に準拠した荷重増加法による耐傷付き性が、３Ｎ以上であることが好ましい。
【００５４】
本実施形態に係る樹脂成形体において、ＩＳＯ１９２５２に準拠した荷重増加法による耐傷付き性試験痕を、Ｂｉ３＋＋一次イオンを使用したＴＯＦ−ＳＩＭＳ法により分析した際、基材に対する高級脂肪酸アミド由来の二次イオン相対強度（ＣｎＨｍＮＯ＋／Ｃ４Ｈ７＋）が０．０１以上、０．１５以下であり、基材に対するタルク由来の二次イオン相対強度（Ｍｇ＋／Ｃ４Ｈ７＋）が０．００１以上、０．１２５以下であることが好ましく、基材に対する高級脂肪酸アミド由来の二次イオン相対強度が０．０１５以上、０．０８以下であり、基材に対するタルク由来の二次イオン相対強度が０．０１以上、０．０８以下であることがより好ましい。ここで、ｎは、高級脂肪酸アミドの炭素数、ｍは、高級脂肪酸アミドの水素数である。基材としては、ポリプロピレン樹脂の代表的なフラグメントイオンであるＣ４Ｈ７＋を用いる。
【００５５】
基材に対する高級脂肪酸アミド由来の二次イオン相対強度が０．０１未満であると、耐傷付き性が低下する場合があり、０．１５を超えると、べたつきが発生する場合がある。基材に対するタルク由来の二次イオン相対強度が０．００１未満であると、剛性が低下する場合があり、０．１２５を超えると、耐傷付き性、耐衝撃性が低下する場合がある。
【００５６】
本実施形態に係る樹脂成形体において、７０℃８時間と４０℃１６時間とを１５サイクルの耐久試験後の表面の、ダイヤモンド結晶を使用した赤外ＡＴＲ分析で、１７４０ｃｍ−１付近（１７４０±２０ｃｍ−１）の酸化防止剤由来のピーク強度が０．０１以下であることが好ましく、０．００６以下であることがより好ましい。１７４０ｃｍ−１付近の酸化防止剤由来のピーク強度が０．０１を超えると、べたつきが発生する場合がある。
【００５７】
本発明者らは、成形体にした場合に耐傷付き性に優れるポリプロピレン樹脂組成物の配合組成の最適化を鋭意検討した結果、ＩＳＯ１９２５２に準拠した荷重増加法による耐傷付き性試験痕（スクラッチ痕）における基材に対する滑剤由来、またはタルク由来の二次イオン相対強度（ＴＯＦ−ＳＩＭＳ法）が耐傷付き性と相関することを見出した。例えば、滑剤量が多い、またはタルク量が少ないと、耐傷付き性が向上する。また、耐久試験後の表面の酸化防止剤量がべたつきと関係することを赤外ＡＴＲ分析により見出した。成形体の表面における酸化防止剤の偏析量が低下することにより、べたつきが抑制される。この配合組成によるポリプロピレン樹脂組成物を用いた成形体により、長期に渡って耐傷付き性・耐摩耗性に優れ、べたつきが抑制され、高い剛性を有し、かつ低コストな車両内装材料を実現することができる。
【００５８】
このように特性が向上する理由としては、以下のことが推定される。タルクを配合することにより、成形体は高い剛性を有する。滑剤として高級脂肪酸アミドを配合し、滑剤が成形体の樹脂表面に析出することで、耐傷付き性・耐摩耗性が向上する。この際、相溶化剤が共存すると、滑剤と相溶化剤に存在する極性基とが相互作用することで、成形体の樹脂表面への滑剤の析出量をコントロールすることができる。一方、相溶化剤やタルクとの相互作用により、成形体の樹脂表面における酸化防止剤の偏析量が低下し、べたつきが抑制されると考えられる。
【００５９】
本実施形態に係る樹脂成形体は、耐傷付き性に優れ、べたつきが抑制され、かつ、高い剛性を有するものになり得るため、インストルメントパネル、グラブアウター、コンソール、トリム、ピラー、センタークラスタ等自動車等の車両の内装材、バンパー、カウルルーバ等の用途に好適に用いられる。
【実施例】
【００６０】
以下実施例および比較例を挙げ、本発明を具体的に説明するが、本発明は、以下の実施例に限定されるものではない。
【００６１】
＜実施例および比較例＞
表１に示す材料を用いて、表２〜４に示す組成（質量部）で各材料を配合し、混練装置に投入し、温度２００℃で混練して樹脂組成物を得た。次に、得られた樹脂組成物を用いて成形装置に投入し、表２〜４に示す条件で成形し、縦６０ｍｍ×横６０ｍｍ×厚さ２ｍｍの試験片を得た。なお、用いた滑剤混合物（ノフアロイ  ＫＡ８３２、日油株式会社製）は、（成分１）エチレン・１−オクテン共重合ゴム、（成分２）エチレン・エチルアクリレート共重合体、（成分３）エルカ酸アミド、（成分４）主鎖エチレン・エチルアクリレート共重合体で側鎖ｎ−ブチルアクリレート・２−ヒドロキシプロピルアクリレート・スチレン共重合体のグラフト共重合体の混合物であり、成分１：成分２：成分３：成分４＝約２０：約４０：約２０：約２０（質量比）である。
【００６２】
［測定および評価］
得られた試験片を用いて、下記各測定、評価を行った。結果を表２〜４に示す。
【００６３】
（耐傷付き性）
スクラッチ試験を、ＩＳＯ１９２５２に準拠した荷重増加法により行った。スクラッチ速度２００ｍｍ／ｓ、距離４０ｍｍ、荷重増加１Ｎ→１０Ｎの条件で試験を行い、耐傷付き性（Ｎ）を求めた。
【００６４】
（ＴＯＦ−ＳＩＭＳ分析）
飛行時間型二次イオン質量分析法（ＴＯＦ−ＳＩＭＳ）により、質量分析装置（Ｉｏｎ−Ｔｏｆ社製、ＴＯＦ−ＳＩＭＳ５）を用いて、一次イオンＢｉ３＋＋（６０ｋｅＶ）にて、上記スクラッチ試験により得られたスクラッチ痕内（２００μｍ角）のイメージング分析を行い、基材に対する滑剤由来の二次イオン相対強度（Ｃ２２Ｈ４４ＮＯ＋／Ｃ４Ｈ７＋）、基材に対するタルク由来の二次イオン相対強度（Ｍｇ＋／Ｃ４Ｈ７＋）を求めた。
【００６５】
（耐久試験）
７０℃８時間と４０℃１６時間とを１５サイクルの耐久試験を行った。
【００６６】
（赤外ＡＴＲ分析（ＡＴＲ−ＩＲ））
１回反射型ダイヤモンドＡＴＲ法により、赤外分光光度計（Ｔｈｅｒｍｏ製、ＡＶＡＴＡＲ３６０）を用いて、分解能４ｃｍ−１、積算回数３２回の条件で分析を行い、耐久試験後の１７４０ｃｍ−１付近（１７４０±２０ｃｍ−１）の酸化防止剤由来のピーク強度を求めた。
【００６７】
（べたつき評価）
耐久試験後、成形体の目視および触指により、べたつきの有無を評価した。
【００６８】
（曲げ試験）
ＩＳＯ１７８に準拠して曲げ試験を行い、曲げ弾性率（ＭＰａ）を測定した。
【００６９】
（シャルピー衝撃試験）
ＩＳＯ１７９に準拠してシャルピー衝撃試験を行い、シャルピー衝撃（ｋＪ／ｍ２）を測定した。
【００７０】
【表１】
2020084052.tif 000002
【００７１】
【表２】
2020084052.tif 000003
【００７２】
【表３】
2020084052.tif 000004
【００７３】
【表４】
2020084052.tif 000005
【００７４】
比較例１，２では、滑剤混合物を含まない、または滑剤混合物の量が少ないため、実施例１に比べて、耐傷付き性が悪かった。比較例３では、滑剤混合物の量が多いため、実施例１に比べて、べたつきが発生し、剛性が低下した。比較例４−６では、相溶化剤を含まないため、べたつきが発生した。比較例７では、ゴムの量が多いため、実施例１に比べて、耐傷付き性が悪く、剛性が低下した。比較例８では、タルクの量が少ないため、実施例１に比べて、剛性が低下した。比較例９では、タルクの量が多いため、実施例１に比べて、耐傷付き性が悪く、シャルピー衝撃が低下した。比較例１０では、酸化防止剤を含まないため、実施例１に比べて、表面の劣化によりべたつきが発生した。
【００７５】
このように、実施例の樹脂組成物では、比較例に比べ、成形体にした場合に、耐傷付き性に優れ、べたつきが抑制され、かつ、高い剛性を有していた。